КАУЧУКОВЫЕ КОМПОЗИЦИИ

1. Каучуковая композиция, содержащая наполнитель, включающий по крайней мере один каучук, содержащий олефиновый ненасыщенный фрагмент, и частицы функционализированного наноразмерного оксида и/или сульфида переходного металла.
2. Каучуковая композиция по п.1, которая способна подвергаться серной вулканизации.
3. Каучуковая композиция по п.1, в которой по крайней мере один каучук, содержащий олефиновый ненасыщенный фрагмент, способный подвергаться серной вулканизации, и который выбирают из группы, включающей натуральный каучук, включая сырые и переработанные формы, и синтетический каучук.
4. Каучуковая композиция по с п.1, в которой по крайней мере один каучук, содержащий олефиновый ненасыщенный фрагмент, включает по крайней мере два каучука на основе диенов.
5. Каучуковая композиция по п.1, которая включает менее 2 ч./100 ч. каучука и предпочтительно выше чем 0,1 ч./100 ч. функционализированных наночастиц оксида и/или сульфида переходного металла.
6. Каучуковая композиция по п.1, в которой функционализированные наночастицы оксида и/или сульфида переходного металла имеют диаметр менее 100 нм.
7. Каучуковая композиция по п.1, включающая одну или более добавок, выбранных из доноров серы, вспомогательных веществ для вулканизации, включающих ускорители, активаторы и замедлители вулканизации, а также технологические добавки, например масла, смолы, включая загущающие смолы и пластификаторы, наполнители, пигменты, жирные кислоты, воски, антиоксиданты, антиозонанты и активаторы пластификации.
8. Каучуковая композиция по п.1, в которой функционализированные наночастицы оксида и/или сульфида переходного металла включают оксид и/или сульфид переходного металла, функционализированный покрывающим агентом, выбранным из следующих веществ: бис-бензотиазол-2,2'дисульфид, N-оксидиэтилен-2-бензотиазолсульфенамид, N-оксидиэтилентиокарбомоил-N-оксидиэтиленсульфенамид, тетраметилтиурамдисульфид, тетраметилтиураммоносульфид, тетраэтилтиурамдисульфид, тетраэтилтиураммоносульфид, тетрабензилтиурамдисульфид, тетрабензилтиураммоносульфид, тетрабутилтиурамдисульфид, тетрабутилтиураммоносульфид, тетраизопропилтиурамдисульфид, тетраизопропилтиураммоносульфид, N-циклогексилтиофталимид, N-циклогексил-2-бензотиазолсульфенамид, N-трет-бутил-2-бензотиазолсульфенамид, 4-морфолинил-2-бензотиазолдисульфид, дипентаметилентиурамдисульфид, дипентаметилентиураммоносульфид, дипентаметилентиурамтетрасульфид, 4,4'-дитиоморфолин, 2-меркаптотолуимидазол, этилентиомочевина, триметилтиомочевина, 1,3-диэтилтиомочевина и 1,3-дибутилтиомочевина.
9. Способ обработки каучуковых композиций, содержащих наполнитель, включающий смешивание
по крайней мере одного каучука, содержащего олефиновый ненасыщенный фрагмент;
функционализированных наночастиц оксида и/или сульфида переходного металла и предпочтительно с добавлением первичного ускорителя вулканизации в общем количестве, составляющем от 0,5 до 4 ч./100 ч. каучука.
10. Способ по п.9, в котором первичный ускоритель вулканизации выбирают из группы, включающей амины, дисульфиды, гуанидины, тиомочевины, тиазолы, тиурамы, сульфенамиды, дитиокарбаматы и ксантогенаты.
11. Способ в по п.9, дополнительно включающий добавление второго ускорителя вулканизации предпочтительно в общем количестве, составляющем от 0,5 до 4 ч./100 ч. каучука.
12. Способ по п.11, в котором вторичный ускоритель вулканизации выбирают из группы, включающей гуанидиновые, дитиокарбаматные или тиурамовые соединения.
13. Способ по с п.9, включающий стадию нагревания каучуковой композиции до температуры, составляющей от 100 до 200°С, в присутствии агента серной вулканизации.
14. Способ по п.13, в котором вулканизацию осуществляют путем нагревания в прессе или форме, нагревание перегретым паром, и/или горячим воздухом, и/или соляным раствором.
15. Способ по п.13, в котором агент серной вулканизации выбирают из группы, включающей доноры серы, вспомогательные вещества для вулканизации, технологические добавки, смолы, наполнители, пигменты, жирные кислоты, воски, антиоксиданты, а также антиозонанты и активаторы пластификации.
16. Способ по п.15, в котором агент серной вулканизации представляет собой элементарную серу.
17. Способ по п.16, в котором элементарную серу применяют в количестве, составляющем от 0,5 до 8 ч./100 ч. каучука.
18. Способ по п.15, в котором смолу-загуститель применяют в количестве, составляющем от 0,5 до 10 ч./100 ч. каучука.
19. Способ по п.15, в котором антиоксидант применяют в количестве, составляющем от 1 до 5 ч./100 ч. каучука.
20. Способ по п.15, в котором антиозонант применяют в количестве, составляющем от 1 до 5 ч./100 ч. каучука.
21. Способ по п.15, в котором жирную кислоту применяют в количестве, составляющем от 0,5 до 3 ч./100 ч каучука.
22. Способ по п.15, в котором воск применяют в количестве, составляющем от 1 до 5 ч./100 ч. каучука.
23. Способ по п.15, в котором активатор пластификации применяют в количестве, составляющем от 0,1 до 1 ч./100 ч. каучука.
24. Применение каучуковой композиции, предпочтительно композиции, подвергнутой серной вулканизации, содержащей по крайней мере один каучук, содержащий олефиновый ненасыщенный фрагмент и функционализированные наночастицы оксида и/или сульфида переходного металла в качестве или в составе компонента шин, ремней или шлангов.
25. Применение по п.24, в котором композицию применяют в покрышках шин, предпочтительно в покрышках для пассажирского автомобиля, самолета или грузовика и предпочтительно когда шины являются радиальными или диагональными.